"着色剤と、溶剤と、アルコール性水酸基を構造中に有する変性シリコーンオイルと、二塩基酸エステルとを含有する油性インキ組成物。しかしながら、ポリエーテル変性シリコーンオイルやポリアルキルアルコキシシロキサンを添加したものでは、経時的に徐々に濡れ広がりが進み、特に、親水性を有するガラス面、金属面では筆跡が太くなってしまうものであった。即ち、本発明は、着色剤と、溶剤と、アルコール性水酸基を構造中に有する変性シリコーンオイルと、二塩基酸エステルとを少なくとも含有する油性インキを要旨とする。アルコール性水酸基を構造中に有する変性シリコーンオイルと二塩基酸エステルとは、二塩基酸エステルのエステル結合が2箇所あることによって、2箇所でアルコール性水酸基を構造中に有する変性シリコーンオイルと相互作用することになる。インキが被筆記面に供されたとき、二塩基酸エステルのアルキル鎖が被筆記面と平行に並び密な非極性の面を形成し、極性溶剤を含有するインキが濡れにくい面を形成することでインキの濡れ広がりを抑制することができる。ポリエーテル変性シリコーンオイルやポリアルキルアルコキシシロキサンでは、このような撥インキ性に改質された被筆記面を形成できないので、経時的には徐々に筆跡が太くなってしまうが、本発明では被筆記面を改質しインキの拡張濡れを積極的に抑制させるので、高い効果が得られるものと推察される。アルコール性水酸基を有する置換基で変性されたシリコーンオイルは、二塩基酸エステルとともに、非吸収面での筆跡のにじみを防止し、筆跡の定着性を良好にするために用いるものである。アルコール性水酸基を有する置換基で変性されたシリコーンオイルの具体的な例としては、KF-6001、KF-6002、KF-6003、X-22-601AS以上、両末端カルビノール変性シリコーンオイル、X-22-4015、X-22-4039以上、側鎖型カルビノール変性シリコーンオイル、X-22-170BX、X-22-170DX以上、片末端カルビノール変性シリコーンオイル、X-22-1821フェノール変性シリコーンオイル以上、信越シリコーン株製、BY16-201、BY16-004、SF8427以上、両末端カルビノール変性シリコーンオイル、SF8428側鎖型カルビノール変性シリコーンオイル、BY16-752、BY16-799以上、フェノール変性シリコーンオイル以上、東レダウコーニング株製、XF42-B0970両末端カルビノール変性シリコーンオイル、モメンティブパフォーマンスマテリアルズジャパン合同会社製などが挙げられる。この使用量は、インキ組成物全量に対して、0.1重量以上5重量以下が好ましい。0.1重量未満では、筆跡の定着性を良好にする効果が小さい場合があり、5重量を超えて添加しても筆跡の広がりを抑制する効果は変わらない。二塩基酸エステルは、ジカルボン酸とアルコールのエステル化反応によりつくられるエステルであり、アルコール性水酸基を有する置換基で変性されたシリコーンオイルとともに、非吸収面での筆跡のにじみを防止し、筆跡の定着性を良好にするために用いるものである。二塩基酸エステルの具体的な例としては、DMAアジピン酸ジメチル、DBAアジピン酸ジブチル、DIBAアジピン酸イソブチル、DOAアジピン酸ジ-2エチルヘキシル、DINAアジピン酸ジイソノニル、DIDAアジピン酸ジイソデシル、DOZアゼライン酸ジ-2エチルヘキシル、DMSセバシン酸ジメチル、DBSセバシン酸ジブチル、DOSセバシン酸ジ2-エチルヘキシル、BXAアジピン酸ジブチルジグリコール、BXA-Rアジピン酸ジブチルジグリコール以上、大八化学工業株製、NIKKOLDES-SPセバシン酸ジエチル、同DIDアジピン酸ジイソプロピル、同DISセバシン酸ジイソプロピル、同DISMリンゴ酸ジイソステアリル、以上、日光ケミカルズ株製、DS-1220セバシン酸ジブチル2-エチルヘキシル、豊国精油株製等が挙げられる。この使用量は、インキ組成物全量に対して、0.5重量以上5重量以下が好ましい。0.5重量未満では、筆跡の広がりを抑制する効果が小さい場合があり、5重量を超えて添加すると、筆跡の定着性を良好にする効果が小さい場合がある。着色剤は、従来公知の染料や顔料が単独若しくは混合して使用できる。染料としては、ジャパノールファストブラックDコンクC.I.ダイレクトブラック17、ウォーターブラック100L同19、ウォーターブラックL-200同19、ダイレクトファストブラックB同22、ダイレクトファストブラックAB同32、ダイレクトディープブラックEX同38、ダイレクトファストブラックコンク同51、カヤラススプラグレイVGN同71、カヤラスダイレクトブリリアントエローGC.I.ダイレクトエロー4、ダイレクトファストエロー5GL同26、アイゼンプリムラエローGCLH同44、ダイレクトファストエローR同50、アイゼンダイレクトファストレッドFHC.I.ダイレクトレッド1、ニッポンファストスカーレットGSX同4、ダイレクトファストスカーレット4BS同23、アイゼンダイレクトローデュリンBH同31、ダイレクトスカーレットB同37、カヤクダイレクトスカーレット3B同39、アイゼンプリムラピンク2BLH同75、スミライトレッドF3B同80、アイゼンプリムラレッド4BH同81、カヤラススプラルビンBL同83、カヤラスライトレッドF5G同225、カヤラスライトレッドF5B同226、カヤラスライトローズFR同227、ダイレクトスカイブルー6BC.I.ダイレクトブルー1、ダイレクトスカイブルー5B同15、スミライトスプラブルーBRRコンク同71、ダイボーゲンターコイズブルーS同86、ウォーターブルー3同86、カヤラスターコイズブルーGL同86、カヤラススプラブルーFF2GL同106、カヤラススプラターコイズブルーFBL同199、アシッドブルーブラック10BC.I.アシッドブラック1、ニグロシン同2、スミノールミリングブラック8BX同24、カヤノールミリングブラックVLG同26、スミノールファストブラックBRコンク同31、ミツイナイロンブラックGL同52、アイゼンオパールブラックWHエクストラコンク同52、スミランブラックWA同52、ラニルブラックBGエクストラコンク同107、カヤノールミリングブラックTLB同109、スミノールミリングブラックB同109、カヤノールミリングブラックTLR同110、アイゼンオパールブラックニューコンク同119、ウォーターブラック187-L同154、カヤクアシッドブリリアントフラビンFFC.I.アシッドエロー7:1、カヤシルエローGG同17、キシレンライトエロー2G140同17、スミノールレベリングエローNR同19、ダイワタートラジン同23、カヤクタートラジン同23、スミノールファストエローR同25、ダイアシッドライトエロー2GP同29、スミノールミリングエローO同38、スミノールミリングエローMR同42、ウォーターエロー6同42、カヤノールエローNFG同49、スミノールミリングエロー3G同72、スミノールファストエローG同61、スミノールミリングエローG同78、カヤノールエローN5G同110、スミノールミリングエロー4G200同141、カヤノールエローNG同135、カヤノールミリングエロー5GW同127、カヤノールミリングエロー6GW同142、スミトモファストスカーレットAC.I.アシッドレッド8、カヤクシルクスカーレット同9、ソーラールビンエクストラ同14、ダイワニューコクシン同18、アイゼンボンソーRH同26、ダイワ赤色2号同27、スミノールレベリングブリリアントレッドS3B同35、カヤシルルビノール3GS同37、アイゼンエリスロシン同51、カヤクアシッドローダミンFB同52、スミノールレベリングルビノール3GP同57、ダイアシッドアリザリンルビノールF3G200同82、アイゼンエオシンGH同87、ウォーターピンク2同92、アイゼンアシッドフロキシンPB同92、ローズベンガル同94、カヤノールミリングスカーレットFGW同111、カヤノールミリングルビン3BW同129、スミノオールミリングブリリアントレッド3BNコンク同131、スミノールミリングブリリアントレッドBS同138、アイゼンオパールピンクBH同186、スミノールミリングブリリアントレッドBコンク同249、カヤクアシッドブリリアントレッド3BL同254、カヤクアシッドブリリドブリリアントレッドBL同265、カヤノールミリングレッドGW同276、ミツイアシッドバイオレット6BNC.I.アシッドバイオレット15、ミツイアシッドバイオレットBN同17、スミトモパテントピュアブルーVXC.I.アシッドブルー1、ウォーターブルー106同1、パテントブルーAF同7、ウォーターブルー9同9、ダイワ青色1号同9、スプラノールブルーB同15、オリエントソルブルブルーOBC同22、スミノールレベリングブルー4GL同23、ミツイナイロンファストブルーG同25、カヤシルブルーAGG同40、カヤシルブルーBR同41、ミツイアリザリンサフィロールSE同43、スミノールレベリングスカイブルーRエクストラコンク同62、ミツイナイロンファストスカイブルーB同78、スミトモブリリアントインドシアニン6Bh/c同83、サンドランシアニンN-6B350同90、ウォーターブルー115同90、オリエントソルブルブルーOBB同93、スミトモブリリアントブルー5G同103、カヤノールミリングウルトラスカイSE同112、カヤノールミリングシアニン5R同113、アイゼンオパールブルー2GLH同158、ダイワギニアグリーンBC.I.アシッドグリーン3、アシッドブリリアントミリンググリーンB同9、ダイワグリーン70同16、カヤノールシアニングリーンG同25、スミノールミリンググリーンG同27等の水溶性染料や、ニグロシンベ-スEE、同EEL、同EX、同EXBP、同EB、オイルイエロー101、同107、オイルピンク312、オイルブラウンBB、同GR、オイルグリーンBG、オイルブルー613、同BOSオイルブラックHBB、同860、同BS、バリファストイエロー1101、同1105、同3108、同4120、バリファストオレンジ2210、同3209、同3210、バリファストレッド1306、同1308、同1355、同1360、同2303、同2320、同3304、同3306、同3320、バリファストピンク2310N、バリファストブラウン2402、同3405、バリファストグリーン1501、バリファストブルー1603、同1605、同1607、同1631、同2606、同2610、同2620、バリファストバイオレット1701、同1702、バリファストブラック1802、同1807、同3804、同3806,同3808、同3810、同3820、同3830、スピリットレッド102、オスピーイエローRY、ROB-B、MVB3、SPブルー105以上、オリエント化学工業株製、アイゼンスピロンイエロー3RH、同GRLHスペシャル、同C-2GH、同C-GNH、アイゼンスピロンオレンジ2RH、同GRHコンクスペシャル、アイゼンスピロンレッドGEH、同BEH、同GRLHスペシャル、同C-GH、同C-BH、アイゼンスピロンバイオレットRH、同C-RH、アイゼンスピロンブラウンBHコンク、同RH、アイゼンスピロンマホガニーRH、アイゼンスピロンブルーGNH、同2BNH、同C-RH、同BPNH、アイゼンスピロングリーンC-GH、同3GNHスペシャル、アイゼンスピロンブラックBNH、同MH、同RLH、同GMHスペシャル、同BHスペシャル、S.B.N.オレンジ703、S.B.N.バイオレット510、同521、S.P.T.オレンジ6、S.P.T.ブルー111、SOTピンク1、SOTブルー4、SOTブラック1、同6、同10、同12、13リキッド、アイゼンローダミンBベース、アイゼンメチルバイオレットベース、アイゼンビクトリアブルーBベース以上、保土谷化学工業株製、オイルイエローCH、オイルピンク330、オイルブルー8B、オイルブラックS、同FSスペシャルA、同2020、同109、同215、ALイエロー1106D、同3101、ALレッド2308、ネオスーパーイエローC-131、同C-132、同C-134、ネオスーパーオレンジC-233、ネオスーパーレッドC-431、ネオスーパーブルーC-555、ネオスーパーブラウンC-732、同C-733以上、中央合成化学株製、オレオゾールファストイエロー2G、同GCN、オレオゾールファストオレンジGL、オレオゾールファストレッドBL、同RL以上、田岡化学工業株製、サビニールイエロー2GLS、同RLS、同2RLS、サビニールオレンジRLS、サビニールファイアレッドGLS、サビニールレッド3BLS、サビニールピンク6BLS、サビニールブルーRN、同GLS、サビニールグリーン2GLS、サビニールブラウンGLS以上、サンド社製、スイス国、マゼンタSP247、クリスタルバイオレット10B250、マラカイトグリーンクリスタルコンク、ブリリアントグリーンクリスタルH90、スピリットソルブルレッド64843以上、ホリディ社製、英国、ネプチューンレッドベース543、ネプチューンブルーベース634、ネプチューンバイオレットベース604、バソニールレッド540、バソニールバイオレット600以上、BASF社製、独国などの油溶性染料が挙げられる。顔料としては、SpecialBlack6、同S170、同S610、同5、同4、同4A、同550、同35、同250、同100、Printex150T、同U、同V、同140U、同140V、同95、同90、同85、同80、同75、同55、同45、同P、同XE2、同L6、同L、同300、同30、同3、同35、同25、同200、同A、同G以上、デグサジャパン株製、2400B、2350、2300、2200B、1000、950、900、850、MCF88、MA600、MA100、MA7、MA11、50、52、45、44、40、33、32、30、CF9、20B、4000B、以上、三菱化成工業株製、MONARCH1300、同100、同1000、同900、同880、同800、同700、MOGULL、REGAL400R、同660R、同500R、同330R、同300R、同99R、ELFTEX8、同12、BLACKPEARLS2000以上、米国、キャボットCorp.製、Raven7000、同5750、同5250、同5000、同3500、同2000、同1500、同1255、同1250、同1200、同1170、同1060、同1040、同1035、同1020、同1000、同890H、同890、同850、同790、同780、同760、同500、同450、同430、同420、同410、同22、同16、同14、同H20、同C、Conductex975、同900、同SC以上、コロンビヤンカーボン日本株製などのカーボンブラック、KA-10、同10P、同15、同20、同30、同35、同60、同80、同90、KR-310、同380、同460、同480以上、チタン工業株製、タイピュアR-900、同902、同960以上、デュポン株製、タイペークCR-50、同58、同60、同67、同80、同90、R-580、同670、同680、同780、同820、同930以上、石原産業株製、JR-300、同403、同600A、同800、同805以上、テイカ株製、P25日本アエロジル株製などの酸化チタン、BS-605、同607以上、東洋アルミ株製、ブロンズパウダーP-555、同P-777以上、中島金属箔工業株製、ブロンズパウダー3L5、同3L7以上、福田金属箔工業株製などの金属粉顔料、また、黒色酸化鉄、黄色酸化鉄、赤色酸化鉄、群青、紺青、コバルトブルー、クロムグリーン、酸化クロムなどの無機顔料、ハンザエロー-10G、同5G、同3G、同4、同GR、同A、ベンジジンエロー、パーマネントエローNCG、タートラジンレーキ、キノリンエロー、スダーン1、パーマネントオレンジ、インダスレンブリリアントオレンジGN、パーマネントブラウンFG、パラブラウン、パーマネントレッド4R、ファイヤーレッド、ブリリアントカーミンBS、ピラゾロンレッド、レーキレッドC、キナクリドンレッド、ブリリアントカーミン6B、ボルドー5B、チオインジゴレッド、ファストバイオレットB、ジオキサジンバイオレット、アルカリブルーレーキ、フタロシアニンブルー、インジゴ、アシッドグリーンレーキ、フタロシアニングリーンなどの有機顔料などが挙げられる。また、この他に硫化亜鉛、珪酸亜鉛、硫酸亜鉛カドミウム、硫化カルシウム、硫化ストロンチウム、タングステン酸カルシウムなどの無機蛍光顔料が挙げられる。また、顔料を水性媒体に分散した分散顔料の水性インキベースを用いることもできる。具体的には、FujiSPBlack8031、同8119、同8167、同8276、同8381、同8406、FujiSPRed5096、同5111、同5193、同5220、同5543、同5544、FujiSPBordeaux5500、FujiSPBlue6062、同6133、FujiSPGreen7051、FujiSPYellow4060、同4178、FujiSPViolet9011、FujiSPPink9524、同9527、FujiSPOrange534、FujiSPBrown3074以上、冨士色素株製、EmacolBlackCN、EmacolBlueFBB、同FB、EmacolGreenLXB、同VioletBL、同Brown3101、同CarmineFB、同RedBS、同OrangeR、同YellowFD、SandyeSuperBlackK、同BlackC、同SuperGreyB、同SuperBrownSB、同SuperNavyBlueHRL、同SuperVioletBL、同SuperBordeauxFR、同SuperPinkFBL、同SuperRubineFR、同SuperCarmineFB、同SuperRedFFG、同SuperYellowD215、同OrangeFL、以上、山陽色素株製、NKW-2101、同2102、同2103、同2104、同2105、同2106、同2107、同2108、同2117、同2127、同2137、同2167、同2101P、同2102P、同2103P、同2104P、同2105P、同2106P、同2107P、同2108P、同2117P、同2127P、同2137P、同2167P、同3002、同3003、同3004、同3005、同3007、同3077、同3008、同3402、同3404、同3405、同3407、同3408、同3477、同3602、同3603、同3604、同3605、同3607、同3677、同3608、同3702、同3703、同3704、同3705、同3777、同3708、同6013、同6038、同6559以上、日本蛍光株製、ポルックスブルーPC5T-1020、同ブラックPC8T-135、同レッドIT-1030等のポルックスシリーズ以上、住化カラー株製などが挙げられる。更には、顔料を可塑剤と共に溶剤に可溶な樹脂中に練合分散させた加工顔料や、表面を樹脂コーティングした加工顔料は分散性、経時安定性、作業性の面からも好ましく用いられる。その具体例として、フジASブラック、同ASレッド575、同ASブルー650、同ASグリーン737、同ASオレンジ200、同ASイエロー458、同ASバイオレット以上、冨士色素株製、ラベスター、ダイラックTN以上大日本インキ化学工業株製、ポリブライドN日本油脂株製ハイコープ特殊色料工業株製などが挙げられる。上記した着色剤は単独或いは複数混合して使用することが出来、使用量はインキ組成物全量に対して2.0重量以上25.0重量以下が好ましい。2.0重量未満では濃度が低すぎて筆跡が確認し難いこともあり、25.0重量を超えるとインキ組成物粘度が高くなり筆記具ペン先からのインキ吐出が不十分になることがある。本発明に使用する溶剤は、筆跡乾燥性を付与するため、例えば従来公知のメチルアルコール、エチルアルコール、ノルマル-プロピルアルコール、イソプロピルアルコール、ノルマル-ブチルアルコール、イソブチルアルコール、第2ブチルアルコール、第3ブチルアルコール等の炭素数4以下の低級アルコールの中から、1種または2種以上混合して使用し、主溶剤として溶剤の50重量以上使用する。また、その使用量は、使用する他の成分との混和性を考慮して種々の混合比が決定されるが、インキ全量に対して30~90重量が好ましい。また、キシレン、トルエン等の芳香族炭化水素や、メチルエチルケトン、メチルイソブチルケトン等の低級脂肪族ケトンや、酢酸エチル、酢酸ブチル等の低級脂肪酸の低級アルコールエステルや、ヘキサン、ヘプタン等の脂肪族炭化水素や、シクロヘキサン、エチルシクロヘキサン等の脂環族炭化水素や、エチレングリコールモノエチルエーテル、エチレングリコールモノメチルエーテル、プロピレングリコールモノメチルエーテル、プロピレングリコールモノエチルエーテル等のグリコールアルキルエーテルやこれらのエステル等の有機溶剤、エチレングリコールモノメチルエーテル、エチレングリコールモノエチルエーテル、エチレングリコールモノブチルエーテル、エチレングリコールモノヘキシルエーテル、ジエチレングリコールモノメチルエーテル、ジエチレングリコールモノエチルエーテル、ジエチレングリコールモノブチルエーテル、ジエチレングリコールモノヘキシルエーテル、プロピレングリコールモノメチルエーテル、プロピレングリコールモノエチルエーテル、プロピレングリコールモノノルマルブチルエーテル、プロピレングリコールモノノルマルプロピルエーテル、ジプロピレングリコールモノメチルエーテル、ジプロピレングリコールモノエチルエーテル、ジプロピレングリコールモノノルマルプロピルエーテル、ジプロピレングリコールモノブチルエーテル、トリプロピレングリコールモノメチルエーテル、トリプロピレングリコールモノエチルエーテル、トリプロピレングリコールモノブチルエーテル等のグリコールエーテル系溶剤や、エチレングリコール、ジエチレングリコール、プロピレングリコール、ジプロピレングリコール、ヘキシレングリコール、グリセリン、ポリエチレングリコール等のグリコール系溶剤、酢酸エチル、酢酸-n-プロピル、酢酸イソプロプル、酢酸-n-ブチル、酢酸イソブチル、酢酸-n-アミル、酢酸-2-エチルヘキシル、イソ酪酸イソブチル、乳酸エチル、乳酸-n-ブチル等のエステル系溶剤や、アルコールやそのエチレンオキサイド及び/またはプロピレンオキサイド付加誘導体や、β-フェニルエチルアルコール、α-メチルベンジルアルコール、ラウリルアルコール、トリデシルアルコール、イソドデシルアルコール、イソトリデシルアルコール等のアルコール系溶剤や、エチレングリコールモノフェニルエーテル、プロピレングリコールモノフェニルエーテルやそのエチレンオキサイド及び/またはプロピレンオキサイド付加誘導体等の芳香環を持つグリコールエーテル系溶剤等を単独もしくは複数混合して使用可能である。筆跡の筆記面へのさらなる定着性を付与するために樹脂を添加することもできる。樹脂の具体例としては、例えば、スチレン-アクリル系、アクリル系、スチレン-ブタジエン系などの樹脂エマルジョン、アルカリ可溶型樹脂、ベタイン型アクリル樹脂など水性系インキ組成物用樹脂や、フェノール樹脂、ケトン樹脂、ロジン樹脂、ブチラール樹脂などの油性系インキ組成物用樹脂が挙げられる。水性系インキ組成物用樹脂の具体例として、プライマルAC-22、同AC-33、同AC-55、同AC-64、同AC-261、同AC-382、同AC-388、同AC-417、同AC-490、同AC-507、同AC-630、同AC-707、同AC-3444、同EC-1685、同EC-1791、同EC-1895、同EC-2218、同MV-1、同MV-9、同MV-17、同MV-23、同E-32、同E-358、同HA-8、同HA-12、同HA-24、同K-3、同K-87、同TR-520、同TR-934HS、エクスペリメンタルエマルジョンE-1345以上、ロームアンドハースジャパン株製などのアクリル樹脂エマルジョン、セビアン-A146、同150以上、ダイセル株製、ポリゾールPS-19、同PS-3HA以上、昭和高分子株製などの酢酸ビニル樹脂エマルジョン、ポリゾールPS-120、同747L以上、昭和高分子株製などの酢酸ビニルアクリル共重合体樹脂エマルジョン、ポリゾールAP-2678、同AP-2679、同AP-2694、AP-2697以上、昭和高分子株製などのスチレンアクリル共重合体樹脂エマルジョン、ポリゾールEVAP-3、同P-10以上、昭和高分子株製などのエチレン酢酸ビニル樹脂エマルジョンなどが挙げられる。樹脂エマルジョンを筆記面への定着性を付与するために添加する場合、その使用量は固形分でインキ組成物全量に対して0.5重量以上15.0重量以下が好ましい。油性系インキ組成物用樹脂の具体例として、フェノール樹脂として、タマノル100S、同510以上、荒川化学工業株製、ヒタノール1501、同2501以上、日立化成工業株製、YP-90、YP-90L、YSポリスターS145、同2100、同2115、同2130、同T80、同T100、同T115、同T130、同T145、マイティエースG125、同150以上、ヤスハラケミカル株製などが、ケトン樹脂として、ケトンレジンK-90荒川化学工業株製、ハロン80、同110H以上、本州化学株製、シンセティックレジンAP、同SK、同1201以上、ヒュルス社製、独国などが、ロジン樹脂として、ハーコリンD、ペンタリン255、同261以上、理化ハーキュレス株製、ハリエスターNL、ネオトールC、ガムロジンX以上、ハリマ化成株製、ガムロジンWW中国産、エステルガムH荒川化学工業株製などが、ブチラール樹脂として、デンカブチラール2000-L、同3000-1、同3000-2、同3000-4、同3000-K以上、電気化学工業株製、エスレックBL-1、同4BL-3、同BL-S、同BX-10以上、積水化学工業株製などが挙げられる。これらの樹脂は、単独あるいは複数混合して使用でき、筆記面への定着性を付与するために添加する場合、その使用量はインキ組成物全量に対し0.5~15.0重量以下が好ましい。0.5重量未満では筆記面に対する筆跡の定着性が不十分となる場合があり、15.0重量を超えるとインキの粘度が高くなりペン先からのインキ吐出が悪くなる不具合が発生する可能性がある。これらは単独あるいは複数混合して使用でき、その使用量は油性インキ全量に対して0.5~20重量が好ましい。0.5重量未満では非吸収面に対する筆跡の定着性が不十分であり、20重量を超えるとインキの粘度が高くなりペン先からのインキ吐出が悪くなり、あるいは、ペン先が乾燥しやすくなる不具合が発生する。以上の成分の他に更に必要に応じて、従来インキに使用されている界面活性剤、防錆剤等の各種添加剤を適宜使用できる。界面活性剤の一例を挙げると、ポリオキシエチレンアルキルエーテル、グリセリン脂肪酸エステル、ポリグリセリン脂肪酸エステル、ソルビタン脂肪酸エステル、ポリオキシエチレンソルビット脂肪酸エステル、ポリオキシエチレンひまし油、ポリオキシエチレン硬化ひまし油、ポリオキシエチレン脂肪酸エステル、ポリオキシエチレンポリオキシプロピレンアルキルエーテル、ポリオキシエチレンアルキルアミン、ポリオキシエチレンアルキルエーテルリン酸等が挙げられる。防錆剤の一例を挙げると、ベンゾトリアゾール、シクロヘキシルアンモニウムクロライド、2-メルカプトベンゾトリアゾール、ベンゾイルアミノカプロン酸、硝酸カルシウム等が挙げられる。本願発明の油性インキは、上記成分を従来知られている方法により得られる。染料を着色剤に使用する場合は、撹拌機を用いて撹拌混合して均一に溶解することによって得られる。顔料を着色剤として使用する場合は、顔料を分散剤等を用いて従来公知の分散機で分散させたものを使用するか、予め分散された市販の加工顔料を用いれば良い。この時、濾過や遠心処理でインキ中の粗大顔料を取り除いても良い。実施例1ニグロシンベ-スEX油溶性染料、オリエント化学工業株製10.0重量部エタノール58.5重量部ノルマルプロピルアルコ-ル16.5重量部ベンジルアルコール5.0重量部KF-6001両末端カルビノール変性シリコーン、信越化学工業株製1.0重量部NIKKOLDES-SPセバシン酸ジエチル、日光ケミカルズ株製1.0重量部YP-90Lテルペンフェノール共重合樹脂、ヤスハラケミカル株製8.0重量部上記成分を室温で撹拌機にて4時間撹拌して黒色のインキ組成物を得た。実施例2実施例1において、両末端カルビノール変性シリコーンを6.0重量部に増量して、その分エタノールを減量した以外は、実施例1と同様になして黒色のボールペン用油性インキ組成物を得た。実施例3実施例1において、両末端カルビノール変性シリコーンを0.05重量部に減量して、その分エタノールを増量した以外は、実施例1と同様になして黒色のボールペン用油性インキ組成物を得た。実施例4実施例1において、セバシン酸ジエチルを6.0重量部に増量して、その分エタノールを減量した以外は、実施例1と同様になして黒色のボールペン用油性インキ組成物を得た。実施例5実施例1において、セバシン酸ジエチルを0.1重量部に減量して、その分エタノールを増量した以外は、実施例1と同様になして黒色のボールペン用油性インキ組成物を得た。実施例6ValifastBlack3806染料、オリエント化学工業株製15.0重量部エタノール39.5重量部プロピレングリコールモノメチルエーテル20.0重量部3-メトキシ-3-メチル-1-ブタノール5.0重量部X-22-170DX両末端カルビノール変性シリコーン、信越化学工業株製0.5重量部NIKKOLDISセバシン酸ジイソプロピル、日光ケミカルズ株製3.0重量部ハリマックT80ロジン変性マレイン酸樹脂、ハリマ化成株製16.0重量部DKエステルF110ショ糖脂肪酸エステル、第一工業製薬株製1.0重量部上記成分を室温で撹拌機にて4時間撹拌して黒色のインキ組成物を得た。実施例7実施例6において、X-22-170DX片末端カルビノール変性シリコーンをX-22-4039側鎖カルビノール変性シリコーンに代えた以外は、実施例6と同様になして黒色のボールペン用油性インキ組成物を得た。実施例8実施例6において、X-22-170DX片末端カルビノール変性シリコーンをBY16-752両端末フェノール変性シリコーン、東レダウコーニング株製に代えた以外は、実施例6と同様になして黒色のボールペン用油性インキ組成物を得た。比較例1実施例1において、KF-6001カルビノール変性シリコーン及びNIKKOLDES-SPセバシン酸ジエチルを同量のエタノールに置き換えた以外は実施例1と同様になして黒色の油性インキ組成物を得た。比較例2実施例1において、KF-6001カルビノール変性シリコーンを同量のエタノールに置き換えた以外は実施例1と同様になして黒色の油性インキ組成物を得た。比較例3実施例1において、KF-6001カルビノール変性シリコーンをKP-316ポリエーテル変性シリコーン、信越化学工業株製に置き換え、NIKKOLDES-SPセバシン酸ジエチルを同量のエタノールに置き換えた以外は実施例1と同様になして黒色の油性インキ組成物を得た。比較例4実施例1において、KF-6001カルビノール変性シリコーンをKP-316ポリエーテル変性シリコーン、信越化学工業株製に置き換え、NIKKOLDES-SPセバシン酸ジエチルをNIKKOLBMミリスチン酸ブチルに置き換えた以外は実施例1と同様になして黒色の油性インキ組成物を得た。比較例5実施例1において、KF-6001カルビノール変性シリコーンをSILWETFZ-3704ポリメチルメトキシシロキサン、日本ユニカー株製に置き換え、NIKKOLDES-SPセバシン酸ジエチルを同量のエタノールに置き換えた以外は実施例1と同様になして黒色の油性インキ組成物を得た。比較例6実施例1において、KF-6001カルビノール変性シリコーンをSILWETFZ-3704ポリメチルメトキシシロキサン、日本ユニカー株製に置き換え、NIKKOLDES-SPセバシン酸ジエチルをNIKKOLBMミリスチン酸ブチルに置き換えた以外は実施例1と同様になして黒色の油性インキ組成物を得た。比較例7実施例1において、X-22-4015カルビノール変性シリコーンをKP-316ポリエーテル変性シリコーン、信越化学工業株製に置き換えた以外は実施例1と同様になして黒色の油性インキ組成物を得た。上記、実施例1~8、比較例1~7で得た油性インキ組成物を、繊維芯のペン先と中綿を使用した筆記具ぺんてるペン<グリーンラベル>NN60<丸芯、太字>、ぺんてる株製に充填し、試験用油性筆記具を得た。筆跡の広がり試験ガラス板厚さ2mmに100gの荷重で直線を筆記し、筆跡の任意の3箇所の筆跡幅を、筆記直後及び10分後に同じ位置でそれぞれ測定する。各箇所で、筆記10分後の筆跡幅を、筆記直後の筆跡幅で除して比を求める。得られた比の値が1に近い方が、筆跡の広がりの小さい良好なインキと評価される。結果を表1に示す。実施例1~6のインキはすべて、アルコール性水酸基を構造中に有する変性シリコーンと二塩基酸エステルによって、筆記面が撥インキ性に改質されるため、筆跡の広がりのない良好なものであった。実施例1、6、7ではシリコーンオイルの両端末、片端末、側鎖の変性位置によらず、筆跡の広がりを抑える効果が得られた。実施例2、3ではアルコール性水酸基を構造中に有する変性シリコーンの添加量によらず、筆跡の広がりを抑える効果が得られた。実施例4、5では、二塩基酸エステルの添加量が添加量が多い場合は、二塩基酸エステルは難揮発性であるためにインキの乾燥性が僅かに落ちるが、筆跡の広がりを抑える効果は変わらず得られた。実施例8のフェノール変性シリコーンオイルでも同様に、筆跡の広がりを抑える効果が得られた。以上のように本発明の油性インキは、非吸収面、特にガラス面や金属面のような親水性の強い面に筆記したときにも、筆跡が濡れ広がって太くなることのない、良好な筆跡が得られるものである。"